(57)【特許請求の範囲】
【請求項１】
機能性の層（６）を製造するために使用でき、２つの固体相を形成する分散されている粒子（１０１、１０２）を含有するインク（Ｐ）を、製造される機能性層内のガス／固体界面上で２つの固体相の共同作用によって活性化されることができる接触反応を用いて、さらにガス状反応体を用いて製造する方法であって、
第１の工程（１）において２つの固体相が微細な顆粒状粒子（Ｐ１、Ｐ２）として個別に形成されること、
前記２つの固体相の粒子が混合されそして均一に分配されるように第１の液体（Ｌ１）中に分散され、分散体（Ｄ）を得ること（２）、
微細な顆粒状粒子の不均一な集塊物（Ｐ３）が前記分散体（Ｄ）から形成されること、
焼結（４）後、集塊物（Ｐ３）に第２の液体（Ｌ２）を添加し、粉砕（５）することにより混合して均質なインク（Ｐ）を生成し、第１の工程で形成される粒子が、不均一な集塊物およびその破片が粉砕後の前記２つの固体相の多数の粒子をそれぞれ含有するように微細な粒子を有すること、
第１の固体相が、ｘが０．１〜０．３であり、ｙが０〜０．０５でありそしてｚが０〜０．５でありまたＭ*がＳｒ、ＣａでありそしてＭ**がＣｏ、ＦｅであるＬａ1-x-yＭ*xＭｎ1-zＭ**zＯ3に従う化学組成を有すること、
第２の固体相が、ｘが０〜０．１でありそしてｙが０〜０．１でありまたＭ'がＴｉ、Ｍｎ、Ａｌ、Ｎｂであるとした化学組成ＹxＭ'yＺｒ1-x-yＯ2を有するか、またはｘが０〜０．４でありそしてｙが０〜０．０５でありまたＭ''がＧｄ、Ｓｍ、ＹでありそしてＭ'''がＣｏ、Ｆｅ、Ｍｎであるとした化学組成Ｃｅ1-x-yＭ''xＭ'''yＯ2を有すること、
２つの固体相が、陰極を製造するためのものであり、また重量％で示されるこれらの比が５０：５０〜７０：３０の範囲内にあること
を特徴とする、上記したインクの製造方法。
【請求項２】
分散体（Ｄ）が噴霧された状態（３）で乾燥される結果、この噴霧乾燥によって不均一な集塊物（Ｐ３）が生成されること、または凝集剤を分散体（Ｄ）内に混入しそしてこのように処理された分散体を引き続いて乾燥することにより不均一な集塊物（Ｐ３）が形成されることを特徴とする、請求項１に記載の方法。
【請求項３】
第１の液体（Ｌ１）が水と少なくとも１つの添加剤とからなること、そして第２の液体（Ｌ２）が溶媒と添加剤を含有するスクリーン印刷のカラーのための物質の混合物であることを特徴とする、請求項１または２に記載の方法。
【請求項４】
第１の工程（１）で形成される粒子（Ｐ１、Ｐ２）が第１のボールミル（２）内で分散されること、そして不均一集塊物（Ｐ３）が第２のボールミル（５）内でさらに処理されることを特徴とし、第２のミルのボールが第１のミルのボールより大きい、請求項１から３のいずれか１項に記載の方法。
【請求項５】
印刷するのに適当な粘稠度を有することを特徴とする、請求項１から４のいずれか１項に記載の方法に従って製造されるインク。
【請求項６】
フィルム状電極（６）を製造するために請求項５に記載のインク（Ｐ）を、フィルム（６０）上に使用することであって、印刷方法を用いてインクがフィルムに施され、そして乾燥工程後に焼結されることを特徴とする、上記の使用。
【請求項７】
電気化学的活性のある平坦なフィルムを有する高温燃料電池であって、その陰極が請求項６に記載のインク（Ｐ）によってコーティングすることにより製造される、上記燃料電池。
【請求項８】
抵抗性成分を含むフィルム上に、陰極がスクリーン印刷法によって施され、フィルムに含まれる前記抵抗性成分が固体電解質の層または陽極物質の多孔性の担持構造物であることを特徴とする、請求項７に記載の高温燃料電池。
【発明の詳細な説明】
【０００１】
【発明の属する技術分野】
本発明は、請求項１の前段部に従ってインク（ドイツ語ではパステ）を製造する方法に関し、このインクは、機能性層の製造のために、特に、中程度の温度または高い温度で操作されることができる燃料電池のための電極を製造するために使用することができる。本発明はまた、このようなインク、及びその使用にも関し、また高温燃料電池にも関する。
【０００２】
【従来の技術】
高温燃料電池（ＳＯＦＣ燃料電池）では、一方で酸化ガスがそして他方で還元ガスが、電気エネルギーおよび熱エネルギーを発生しつつ、電気化学的活性のある要素（ｅｌｅｃｔｒｏｃｈｅｍｉｃａｌｌｙ  ａｃｔｉｖｅ  ｅｌｅｍｅｎｔ）と反応する。平坦な燃料電池については、電気化学的活性のある要素は、フィルムのような仕方で形作られ、また各々の要素は、以下の機能性層、つまり陽極および陰極の２つの電極層、およびこれらの電極層を隔てる固体電解質層を包含し、この電極層の上で上記のガスと電極の接触活性を有する物質とが電気化学的電極反応をし、またこの固体電解質層はイオン誘導性の（ｉｏｎ−ｃｏｎｄｕｃｔｉｖｅ）の固体物質の電解質の層である。電気化学的活性のある要素のより簡単な態様では、固体電解質層は電極層のための担持構造物（ｃａｒｒｉｅｒ  ｓｔｒｕｃｔｕｒｅ）を構成する。このような電極層の製造は例えばＥＰ−Ａ０９０２４９３号公報（＝Ｐ．６８２９）中に記載されている。
【０００３】
ＤＥ−Ａ−１９８１９４５３号公報から高温燃料電池が知られ、ここでは陽極基質が担持構造物を構成する。この担持構造物に中間的な陽極層、好ましくは極めて薄い固体電解質層および層様の陰極が施される。陽極基質および中間的な陽極層は、同一の電極物質から製造される、つまりセラミック物質ＹＳＺ（イットリウムで安定化された酸化ジルコニウム）およびニッケルからなる多孔性のサーメットから製造される機能性層である。
【０００４】
ＹＳＺは、固体の電解質構造物（担持構造物またはコーティングによって施される層）のために使用することもできる。陽極と電解質との間の界面にある帯域では、電気化学的反応はいわゆる３相点（ｔｈｒｅｅ−ｐｈａｓｅ  ｐｏｉｎｔ）（ニッケル／電解質／細孔）で生起する。これらの電気化学的反応の場合、ニッケル原子は電解質の酸素イオン（Ｏ2-）によって酸化されまたこれらはガス状燃料（Ｈ2、ＣＯ）によってやはり還元され、Ｈ2ＯおよびＣＯ2が生成されまた酸化で放出された電子は陽極基質によってさらに誘導される。酸化ニッケルは『活性酸化物』（“ａｃｔｉｖｅ  ｏｘｉｄｅ”）と称され、これによって、交互的な還元および酸化のレドックスプロセスが生起する。
【０００５】
陰極もまた機能性層であり、この層内で２つの固体相が、細孔空間とともに３相点をなす。細孔空間からの酸素分子は、電子を取り込む際に、反応して酸素イオンを生成し、これは固体相の１つによって固体電解質層に送られる。電子は、隣接する燃料電池の電気化学的活性のある要素と接続する内部接続体（ｉｎｔｅｒ−ｃｏｎｎｅｃｔｏｒ）から陰極に供給される。
【０００６】
上記の機能性層は、スクリーン印刷法によって基質に、例えば電解質層に施されるインク様の物質を用いて製造されることができる。乾燥段階の後、コーティング物質は焼成によって基質上に焼結される。
【０００７】
【発明が解決しようとする課題】
電極上での電極反応のターンオーバー（ｔｕｒｎｏｖｅｒ）が大きくなるように、これらの機能性層は３相点で大きな密度を有さねばならない。大きな密度を得るために、２つの固体相は極めて微細な粒子の形で互いに結合されねばならない。このような粒子は、化学プロセスによって製造することができる。しかしながら、インクの製造の場合、これらの粒子は均一に混合されることはできないことが分かっている。凝集力の結果として、同一の固体相である多数の粒子からそれぞれなる均一な集合体が生成する。所要の３相点は集合体の間の境界のみに生じる。
【０００８】
２つの固体相の微細な粒子から製造されるインクであって、その中の２つの固体相が、均一な集合体を有するインクに比べてかなり多い数の接触点（ｃｏｎｔａｃｔ  ｐｏｉｎｔ）を形成するインクを調製する方法を提供することが本発明の目的である。
すなわち、本発明は、以下のインクの製造方法、該方法によって製造されたインク等を提供するものである。
（ｉ）  機能性の層（６）を製造するために、特に燃料電池の電極を製造するために使用でき、２つの固体相を形成する分散的に分配されている粒子（１０１、１０２）を含有するインク（Ｐ）を、製造される機能性相内のガス／固体界面上で２つの固体相の共同作用によって活性化されることができる接触反応を用いて、またガス状反応体を用いて製造する方法であって、
第１の工程（１）において固体相が微細な顆粒状粒子（Ｐ１、Ｐ２）として形成されること、両方の固体相の粒子が混合されそして均一に分配されるように第１の液体（Ｌ１）中に分散されること（２）、微細な顆粒状粒子の不均一な集塊物（Ｐ３）がこのように生成される分散体（Ｄ）から形成されること、および第２の液体（Ｌ２）の添加によってまた粉砕（５）によって、焼結（４）後にこの集塊物が混合されて均質なインク（Ｐ）が生成することを特徴とし、第１の工程で形成される粒子が、不均一な集塊物およびその断片が粉砕後の両方の固体相の多数の粒子をそれぞれ含有するように微細な粒子を有する、上記したインクの製造方法。
（ii）  分散体（Ｄ）が噴霧された状態（３）で乾燥される結果、この噴霧乾燥によって不均一な集塊物（Ｐ３）が生成されること、または凝集剤を分散体（Ｄ）内に混入しそしてこのように処理された分散体を引き続いて乾燥することにより不均一な集塊物（Ｐ３）が形成することを特徴とする、上記（ｉ）項に記載の方法。
（iii）  第１の固体相が、ｘが０〜０．０５でありまたＭがＣｕ、Ｖ、Ｍｇ、Ｐｔ、Ｃｏ、Ｆｅ、Ｍｏ、Ｗであるとした化学組成Ｎｉ1-xＭxＯを有する『活性酸化物』であり、
また第２の固体相が、ｘが０〜０．１でありそしてｙが０〜０．１でありまたＭ'がＴｉ、Ｍｎ、Ａｌ、Ｎｂであるとした化学組成ＹxＭ'yＺｒ1-x-yＯ2を有するか、
またはｘが０〜０．４でありそしてｙが０〜０．０５でありまたＭ''がＧｄ、Ｓｍ、ＹでありそしてＭ'''がＣｏ、Ｆｅ、Ｍｎであるとした化学組成Ｃｅ1-x-yＭ''xＭ'''yＯ2を有することを特徴とし、
２つの固体相が、陽極を製造するのに好適であり、また重量％で示されるこれらの比が５０：５０〜７０：３０の範囲内にある、上記（ｉ）または（ii）項に記載の方法。
（iv）  第１の固体相が、ｘが０．１〜０．３であり、ｙが０〜０．０５でありそしてｚが０〜０．５でありまたＭ*がＳｒ、ＣａでありそしてＭ**がＣｏ、ＦｅであるＬａ1-x-yＭ*xＭｎ1-zＭ**zＯ3に従う化学組成を有することを特徴とし、また第２の固体相が上記（２）項に記載の固体相からなることを特徴とし、２つの固体相が、陰極を製造するのに好適であり、また重量％で示されるこれらの比が５０：５０〜７０：３０の範囲内にある、上記（ｉ）または（ii）項に記載の方法。
（ｖ）  第１の液体（Ｌ１）が水と少なくとも１つの添加剤、特に界面活性剤とからなること、そして第２の液体（Ｌ２）が溶媒と添加剤例えば結合剤を含有するスクリーン印刷のカラーのための通常の物質の混合物であることを特徴とする、上記（ｉ）〜（iv）項のいずれか１項に記載の方法。
（vi）  第１の工程（１）で形成される粒子（Ｐ１、Ｐ２）が化学的方法によって製造されそして第１のボールミル（２）内で分散されること、そして不均一集塊物（Ｐ３）が第２のボールミル（５）内でさらに処理されることを特徴とし、第２のミルのボールが第１のミルのボールよりかなり大きい、上記（ｉ）から（ｖ）項のいずれか１項に記載の方法。
（vii）  印刷インク、特にスクリーン印刷インクの粘稠度を有することを特徴とする、上記（ｉ）から（vi）項のいずれか１項に記載の方法に従って製造されるインク。
（viii）  フィルム状電極（６）、特に陽極または陰極を製造するために上記（vii）項に記載のインク（Ｐ）を、固体電解質の層を特に含むフィルム（６０）上に使用することであって、技術的な印刷方法を用いて、特にスクリーン印刷法によってインクがフィルムに施され、そして乾燥工程後に焼結されることを特徴とする、上記の使用。
（ix）  電気化学的活性のある平坦なフィルムを有する高温燃料電池であって、その陽極および（または）陰極が上記（viii）項に記載のインク（Ｐ）によってコーティングすることにより製造される、上記燃料電池。
（ｘ）  機械的抵抗性のあるフィルム上に、陽極および（または）陰極がスクリーン印刷法によって施され、フィルムの抵抗性成分が固体電解質の層または陽極物質の多孔性の担持構造物であることを特徴とする、上記（ix）項に記載の高温燃料電池。
【０００９】
【発明の実施の形態】
本方法は、機能性層、特に燃料電池用の電極を製造するために使用することができるインクを製造することである。このインクは２つの固体相を形成する分散的に分配されている粒子を含有する。接触反応は、製造される機能性相内のガス／固体界面上で２つの固体相の共同作用によってまたガス状反応体を用いて活性化されることができる。第１の段階で、固体相が微細顆粒粒子として形成される。両方の固体相の粒子が混合され、そして第１の液体中に均一に分配されるように分散される。このようにして生じる分散体から、微細顆粒粒子の不均一な集塊物が形成される。この集塊物は、第２の液体の添加によって焼結した後、そして粉砕される際に、混合されて均一なインクが生成する。第１段階で生成する粒子は極めて微細な顆粒を有するので、不均一な集塊物およびその破片は、粉砕の後に両方の固体相の粒子をそれぞれ多数含有する。
【００１０】
本発明の方法は別な理由で有利である。第１の工程段階の微細顆粒粒子は、比表面積が極めて大きいため固体の割合が比較的小さいインクを生成する。電解質層に施されるインクは、極めて多孔性である層になり、この層内には収縮効果のため焼結に際して歪みが生じる。この歪みは極めて大きいので電解質からのコーティングの剥離が起きる可能性がある。不均一な集塊物またはその破片から生成するインクにおいては、固体部分はずっと大きくまたこれに対応して収縮効果はより小さい。従って、焼結されたコーティングは電解質層に十分に接着する。
【００１１】
本発明の方法は電極層以外の機能性層が供与されてもいるインクを製造するために使用することもできる。
【００１２】
本願の従属請求項２〜６は、本発明に従う方法の有利な態様に関係する。インク、およびこのインクの使用は、請求項７および８のそれぞれの主題である。請求項９および１０は、高温燃料電池に関し、この電極は上記にインクを用いて製造される。
【００１３】
以下で、本発明を図面を用いて説明する。
図１に、本発明の方法のブロック図を示す。第１の段階において、微細顆粒粒子Ｐ１およびＰ２が化学的方法によって反応器１１および１２内で製造され、またこれらは約２０〜６０ｍ2／ｇの大きな比表面積（σ）を有する。これらの粒子Ｐ１、Ｐ２は、機能性層のための２つの固体相として供与され、この層内で、２つの固体相の共同作用によってまたガス状反応体を用いてガス／固体界面上で接触反応が行われる。機能性層は本発明に従ってつくられるインクから製造され、このインクは分散的に分配されている粒子Ｐ１、Ｐ２を含有する。このインクは高温燃料電池のための電極を製造するために特に使用されることができる。
【００１４】
第１段階１で生成される２つの固体相の微細顆粒粒子Ｐ１、Ｐ２は、第１の液体Ｌ１中に分散され、粒子Ｐ１、Ｐ２は、この第２段階２において混合され、粒子Ｐ１、Ｐ２が均一に分配されている分散体Ｄが生成される。第２段階２はボールミルによって実施されるのが有利である。第３段階で、分散体Ｄは噴霧された状態で乾燥される。この目的のため、例えば分散体Ｄは加熱された不活性ガス中に噴霧される。この噴霧乾燥のために必要な熱の導入は、熱輻射および（または）マイクロウエーブによって行うこともできる。
【００１５】
微細顆粒粒子Ｐ１、Ｐ２は、粗い顆粒状粒子の粉砕によって得ることもできる。この場合、粒子およびその分散体の粉砕は第２段階のボールミル内で一緒に実施されることができる。従って、段階１および２は共通の第１段階へと組み合わせられる。
【００１６】
図２は、噴霧乾燥によって得られる本方法の中間製品Ｐ３が示される。これは、少なくとも部分的に、小さな中空の球状体２０からなり、この球状体の表面２１は内部空間につながる開口２２をそれぞれ有する。図３に、表面２１の拡大表示を示す（拡大率は約２０倍）。２つの固体相を形成する粒子１０１（＝Ｐ１）および１０２（＝Ｐ２）の集塊物が見られる。これらの粒子の間に微細細孔１０３が位置する。
【００１７】
不均一な集塊物Ｐ３は、他の工程段階によってもつくることができる。例えば、分散体Ｄのための好適な凝集剤中で混合することにより微細顆粒粒子Ｐ１およびＰ２は一緒になって、２つの粒子タイプが混合した形で内部に配列している合体物が形成される。特に乾燥によって、第１の液体Ｌ１を引き続いて除去することにより、不均一な集塊物が粒子の合体物から得られる。凝集剤として例えば塩基が使用されることができ、これによってｐＨが増大する。アルコールのような有機物質もまた使用できる。粒子の合体物は沈降しまたデカンター内で第１の液体Ｌ１の一部から分離されることができる。沈降物は流動床内で乾燥することができる。
【００１８】
微細顆粒粒子Ｐ１およびＰ２の不均一な集塊物からなる中間生成物Ｐ３中で、これらの粒子Ｐ１およびＰ２は、同じ固体相の均一な集合物を形成することなく均一に分配される。乾燥された集塊物は、噴霧乾燥の例では、焼結によって小さい球状体２０中の粒子Ｐ１、Ｐ２が相互につながるように第４段階で燃焼される。
【００１９】
これらの集塊物は、第２の液体Ｌ２の添加による第５の段階５での焼結の後また粉砕に際して混合されて均一なインクＰが生成される。粉砕のおかげでより大きな割合の固体が生じ、従って、究極的に製造されうる機能性層の多孔性が低下する。最終生成物Ｐは、破片としてまたは粉砕されていない形で不均一な集塊物を含有する。第１段階で生成された粒子は微細な顆粒を有するので、不均一な集塊物の破片は粉砕の後、両方の固体相の粒子Ｐ１、Ｐ２をそれぞれ多数含有する。Ｐの粒子の比表面積（σ）は約３〜１０ｍ2／ｇに達する。
【００２０】
噴霧乾燥されそして焼結された集塊物はボールミル内で粉砕されまたは砕かれることができる。第２のミル内でのさらなる処理では、第２のプロセス段階２のために使用される第１のミルのボールに比べてかなり大きいボールが使用される。従って、微細顆粒粒子Ｐ１、Ｐ２（十分に混合された分散体が、第１のミル内でそれから製造される）よりかなり大きい集塊物から破片が生じる。
【００２１】
図４にみるように、本発明のインクを基質６０上にスクリーン印刷し、また引き続いて乾燥および焼結することにより、図４断面として示す機能性層６が得られる。この層６は２つの固体相をなす微細顆粒粒子１０１および１０２から、そして、連絡する細孔空間を形成するマクロ細孔１０４およびミクロ細孔１０４'からなる。ミクロ細孔１０４'のほとんどは、ミクロ細孔１０３として集塊物中にすでに存在した。マクロ細孔１０４は集塊物またはその破片の間に発生する。マクロ細孔１０４の存在は、ガス状反応体の急速で粗い分配を可能にするので、好都合である。
【００２２】
接触反応に必要な３相点は、細孔空間と固定成分との間の界面に、そして２つの固体相の粒子１０１、１０２がまさに接触するところに位置する。
【００２３】
基質６０は例えば、機械的な抵抗性のあるフィルムであり、これの抵抗性成分は固体電解質の層である。フィルムの抵抗性成分は陽極物質の多孔性担持構造物であってもよい。
【００２４】
高温燃料電池の陽極を製造するために、第１の固体相として『活性酸化物』が供与され、これは以下の化学組成を有する：
Ｎｉ1-xＭxＯ、ただしｘ＝０〜０．０５でありまたＭ＝Ｃｕ、Ｖ、Ｍｇ、Ｐｔ、Ｃｏ、Ｆｅ、Ｍｏ、Ｗである。
酸素イオンおよび電子の導体の機能を有する第２の固体相のためには、以下の化学組成を有する物質類が供与される：
ａ）ＹxＭ'yＺｒ1-x-yＯ2、ただしｘ＝０〜０．１およびｙ＝０〜０．１であり、またＭ'＝Ｔｉ、Ｍｎ、Ａｌ、Ｎｂである。
あるいは
ｂ）Ｃｅ1-x-yＭ''xＭ'''yＯ2、ただしｘ＝０〜０．４およびｙ＝０〜０．０５であり、またＭ''＝Ｇｄ、Ｓｍ、ＹでありまたＭ'''＝Ｃｏ、Ｆｅ、Ｍｎである。それらの比率（活性酸化物と第２の固体相の比率）が重量百分率で５０：５０〜７０：３０の範囲にある割合で２つの固体相を結合する。
【００２５】
高温燃料電池の陰極を製造するために、第１の固体相としてある部類の物質が供与され、これは以下の化学組成によって規定される：
Ｌａ1-x-yＭ*xＭｎ1-zＭ**zＯ3、ただしｘ＝０．１〜０．３、ｙ＝０〜０．０５およびｚ＝０〜０．５であり、またＭ*＝Ｓｒ、ＣａでありまたＭ**＝Ｃｏ、Ｆｅである。
第２の固体相のためには、陽極の例におけるのと同じ部類の物質が同じ割合で供与される。
【００２６】
第１の液体Ｌ１として水を使用するのが有利であり、これに少なくとも1つの添加剤、特に界面活性剤が混合される。第２の液体Ｌ２として、溶媒および添加剤、例えば結合剤を含有する、スクリーン印刷にとって普通の物質の混合物が使用される。
【図面の簡単な説明】
【図１】本発明の方法を示すブロックダイアグラムである。
【図２】噴霧乾燥によって得られる本方法の中間生成物である。
【図３】２つの固体相を有する集塊物である。
【図４】２つの固体相を含む多孔性の機能性層を横切る断面である。
【図１】
0004603773.tif 000002
【図２】
0004603773.tif 000003
【図３】
0004603773.tif 000004
【図４】
0004603773.tif 000005